(57)【要約】【課題】最近新しく開発された硬度が高い歯科用セラミックス修復物を、歯牙へ強固に接着することができ、脱落のおそれを大幅に低減することができる歯科用セラミックス修復物の歯牙への接着面の製作方法を提供する。【解決手段】歯科用セラミックス修復物の内側面に、セラミックス溶剤を塗布した後、セラミックス粒を配設して焼成加工を施し、歯牙へ接着剤により接着するための接着面を形成する構成とされている。【選択図】図２
2019043921.tif 000002
【特許請求の範囲】
【請求項１】
歯科用セラミックス修復物の内側面に、セラミックス溶剤を塗布した後、セラミックス粒を配設して焼成加工を施し、歯牙へ接着剤により接着するための接着面を形成することを特徴とする歯科用セラミックス修復物の歯牙への接着面の製作方法。
【請求項２】
前記接着剤には、レジン系の接着性セメントを使用することを特徴とする請求項１記載の歯科用セラミックス修復物の歯牙への接着面の製作方法。
【請求項３】
前記セラミックス粒は、粒径が２０〜１００ミクロンのものを用いることを特徴とする請求項１又は２に記載の歯科用セラミックス修復物の歯牙への接着面の製作方法。
【請求項４】
前記歯科用セラミックス修復物を、歯牙の表面の部分に接着するベニアに用いることを特徴とする請求項１乃至３のいずれか１項に記載の歯科用セラミックス修復物の歯牙への接着面の製作方法。
【請求項５】
前記歯科用セラミックス修復物を、歯牙を覆って接着するクラウンに用いることを特徴とする請求項１乃至３のいずれか１項に記載の歯科用セラミックス修復物の歯牙への接着面の製作方法。
【請求項６】
前記歯科用セラミックス修復物を、欠損した歯牙を補う義歯の両側の歯牙の表面に接着するブリッジに用いることを特徴とする請求項１乃至３のいずれか１項に記載の歯科用セラミックス修復物の歯牙への接着面の製作方法。
【請求項７】
前記歯科用セラミックス修復物を、歯牙を削った後の詰め物とするインレー又はアンレーに用いることを特徴とする請求項１乃至３のいずれか１項に記載の歯科用セラミックス修復物の歯牙への接着面の製作方法。
【発明の詳細な説明】
【技術分野】
【０００１】
本発明は、歯牙を、歯科用セラミックス修復物を使って修復するのに利用するための歯科用セラミックス修復物の歯牙への接着面の製作方法に関するものである。
【背景技術】
【０００２】
従来から、審美歯科治療において、歯牙を、歯科用セラミックス修復物を使って修復することが行われていた。
【０００３】
この際、歯科用セラミックス修復物の歯牙への接着面の処理は、一般に、２０〜１５０ミクロンの酸化アルミナ砂を０．２５Ｍｐａ程度の空気圧で噴き付けて、さらにリン酸、フッ酸を塗布し、表面を粗造にするエッチング加工を施し、接着面積を大きくして脱落防止を図っていた。
【０００４】
しかしながら、最近新しく開発された歯科用セラミックス修復物は、硬度が高く、特に酸に強いことから、酸化アルミナ砂によるエッチング加工と酸処理では、接触面から歯科用セラミックス修復物が治療後すぐに脱落してしまうことが起こっていた。
【０００５】
特に、その中でも硬度が高いジルコニアに至っては、そのような頻度が高く、このような従来の方法は適用することさえできなかった。
【０００６】
なお、出願前に調査を行い、下記特許文献１の従来技術を発見したが、この従来技術は、本発明の課題を解決することができるものではなかった。
【先行技術文献】
【特許文献】
【０００７】
【特許文献１】特開２０１４−１６１５２６号公報
【発明の概要】
【発明が解決しようとする課題】
【０００８】
本発明は、以上のような従来の状況を鑑みてなされたものであって、その課題は、最近新しく開発された硬度が高い歯科用セラミックス修復物を、歯牙へ強固に接着することができ、脱落のおそれを大幅に低減することができる歯科用セラミックス修復物の歯牙への接着面の製作方法を提供することにある。
【課題を解決するための手段】
【０００９】
前記課題を解決するために、請求項１記載の発明にあっては、歯科用セラミックス修復物の内側面に、セラミックス溶剤を塗布した後、セラミックス粒を配設して焼成加工を施し、歯牙へ接着剤により接着するための接着面を形成することを特徴とする。
従って、歯科用セラミックス修復物の内側面に、セラミックス溶剤を塗布した後、セラミックス粒を配設して焼成加工を施すことによって、積極的な機械的リテンション（維持構造）ができる。
【００１０】
請求項２記載の発明にあっては、前記接着剤には、レジン系の接着性セメントを使用することを特徴とする。
従って、レジン系の接着性セメントは、歯科用セラミックス修復物を歯牙へ強固に接着するのに適している。
【００１１】
請求項３記載の発明にあっては、前記セラミックス粒は、粒径が２０〜１００ミクロンのものを用いることを特徴とする。
従って、前記セラミックス粒は、粒径が２０〜１００ミクロンのものを用いると、歯科用セラミックス修復物を歯牙へより強固に接着することが、実験で確認された。
【００１２】
請求項４記載の発明にあっては、前記歯科用セラミックス修復物を、歯牙の表面の部分に接着するベニアに用いることを特徴とする。
従って、請求項１乃至３の作用があるうえに、ベニアの歯牙の表面を前記歯科用セラミックス修復物で覆う作用もある。
【００１３】
請求項５記載の発明にあっては、前記歯科用セラミックス修復物を、歯牙を覆って接着するクラウンに用いることを特徴とする。
従って、請求項１乃至３に記載の発明の作用があるうえに、クラウンの歯牙の表面を前記歯科用セラミックス修復物で覆う作用もある。
【００１４】
請求項６記載の発明にあっては、前記歯科用セラミックス修復物を、欠損した歯牙を補う義歯の両側の歯牙の表面に接着するブリッジに用いることを特徴とする。
従って、請求項１乃至３に記載の発明の作用があるうえに、ブリッジの欠損した歯牙を義歯で補うとともに、両側の歯牙の表面を前記歯科用セラミックス修復物で覆う作用もある。
【００１５】
請求項７記載の発明にあっては、前記歯科用セラミックス修復物を、歯牙を削った後の詰め物とするインレー又はアンレーに用いることを特徴とする。
従って、請求項１乃至３に記載の発明の作用があるうえに、インレー又はアンレーの前記歯科用セラミックス修復物が歯牙を削った後の詰め物となる作用もある。
【発明の効果】
【００１６】
請求項１記載の歯科用セラミックス修復物の歯牙への接着面の製作方法にあっては、歯科用セラミックス修復物の内側面に、セラミックス溶剤を塗布した後、セラミックス粒を配設して焼成加工を施し、歯牙へ接着剤により接着するための接着面を形成する構成とされている。
従って、歯科用セラミックス修復物の内側面に、セラミックス溶剤を塗布した後、セラミックス粒を配設して焼成加工を施すことによって、積極的な機械的リテンション（維持構造）ができる。
その結果、歯科用セラミックス修復物の内側面に、セラミックス溶剤を塗布した後、セラミックス粒を配設して焼成加工を施すことによって、積極的な機械的リテンション（維持構造）ができるので、この機械的リテンション（維持構造）の凸凹の隙間に前記接着剤が入り込み、固まることによって、最近新しく開発された硬度が高いジルコニアなどの歯科用セラミックス修復物を、歯牙へ強固に接着することができ、脱落のおそれを大幅に低減することができる。
【００１７】
請求項２記載の歯科用セラミックス修復物の歯牙への接着面の製作方法にあっては、前記接着剤には、レジン系の接着性セメントを使用する。
従って、レジン系の接着性セメントは、歯科用セラミックス修復物を歯牙へ強固に接着するのに適している。
その結果、レジン系の接着性セメントは、歯科用セラミックス修復物を歯牙へ強固に接着するのに適しているので、最近新しく開発された硬度が高いジルコニアなどの歯科用セラミックス修復物を、歯牙へより強固に接着することができ、脱落のおそれをより大幅に低減することができる。
【００１８】
請求項３記載の歯科用セラミックス修復物の歯牙への接着面の製作方法にあっては、前記セラミックス粒は、粒径が２０〜１００ミクロンのものを用いる。
従って、前記セラミックス粒は、粒径が２０〜１００ミクロンのものを用いると、歯科用セラミックス修復物を歯牙へより強固に接着することが、実験で確認された。
その結果、前記セラミックス粒は、粒径が２０〜１００ミクロンのものを用いると、歯科用セラミックス修復物を歯牙へより強固に接着することが、実験で確認されたので、最近新しく開発された硬度が高いジルコニアなどの歯科用セラミックス修復物を、歯牙へ更により強固に接着することができ、脱落のおそれを更により大幅に低減することができる。
【００１９】
請求項４記載の歯科用セラミックス修復物の歯牙への接着面の製作方法にあっては、前記歯科用セラミックス修復物を、歯牙の表面の部分に接着するベニアに用いる。
従って、請求項１乃至３に記載の発明の作用があるうえに、ベニアの歯牙の表面を前記歯科用セラミックス修復物で覆う作用もある。
その結果、請求項１乃至３に記載の発明の作用があるうえに、ベニアの歯牙の表面を前記歯科用セラミックス修復物で覆う作用もあるので、請求項１乃至３に記載の発明の効果を奏するうえに、べニアの歯牙の表面側を綺麗にするという効果も奏する。
【００２０】
請求項５記載の歯科用セラミックス修復物の歯牙への接着面の製作方法にあっては、前記歯科用セラミックス修復物を、歯牙を覆って接着するクラウンに用いる。
従って、請求項１乃至３に記載の発明の作用があるうえに、クラウンの歯牙の表面を前記歯科用セラミックス修復物で覆う作用もある。
その結果、請求項１乃至３に記載の発明の作用があるうえに、クラウンの歯牙の表面を前記歯科用セラミックス修復物で覆う作用もあるので、請求項１乃至３に記載の発明の効果を奏するうえに、クラウンの歯牙の表面全体を綺麗にするという効果も奏する。
【００２１】
請求項６記載の歯科用セラミックス修復物の歯牙への接着面の製作方法にあっては、前記歯科用セラミックス修復物を、欠損した歯牙を補う義歯の両側の歯牙の表面に接着するブリッジに用いる。
従って、請求項１乃至３に記載の発明の作用があるうえに、ブリッジの欠損した歯牙を義歯で補うとともに、両側の歯牙の表面を前記歯科用セラミックス修復物で覆う作用もある。
その結果、請求項１乃至３に記載の発明の作用があるうえに、ブリッジの欠損した歯牙を義歯で補うとともに、両側の歯牙の表面を前記歯科用セラミックス修復物で覆う作用もあるので、請求項１乃至３に記載の発明の効果を奏するうえに、ブリッジの欠損した歯牙を義歯で補い綺麗にするとともに、支持する両側の歯牙の表面も綺麗にするという効果も奏する。
【００２２】
請求項７記載の歯科用セラミックス修復物の歯牙への接着面の製作方法にあっては、前記歯科用セラミックス修復物を、歯牙を削った後の詰め物とするインレー又はアンレーに用いる。
従って、請求項１乃至３に記載の発明の作用があるうえに、インレー又はアンレーの前記歯科用セラミックス修復物が歯牙を削った後の詰め物となる作用もある。
その結果、請求項１乃至３に記載の発明の作用があるうえに、インレー又はアンレーの前記歯科用セラミックス修復物が歯牙を削った後の詰め物となる作用もあるので、請求項１乃至３に記載の発明の効果を奏するうえに、インレー又はアンレーの詰め物が歯牙の周囲と遜色なく綺麗にするという効果も奏する。
【図面の簡単な説明】
【００２３】
【図１】図１は、本発明の第１実施形態の歯科用セラミックス修復物の歯牙への接着面の製作方法を用いて構築した治療後の歯牙の全体構造を示し、べニアに用いた場合の概略構成を示す断面図である。
【図２】図２は、本発明の第１実施形態〜第４実施形態の要部を拡大して示す拡大図である。
【図３】図３は、本発明の第２実施形態の歯科用セラミックス修復物の歯牙への接着面の製作方法を用いて構築した治療後の歯牙の全体構造を示し、クラウンに用いた場合の概略構成を示す断面図である。
【図４】図４は、第３実施形態の歯科用セラミックス修復物の歯牙への接着面の製作方法を用いて構築した治療後の歯牙の全体構造を示し、ブリッジに用いた場合の概略構成を示す正面図である。
【図５】図５は、第４実施形態の歯科用セラミックス修復物の歯牙への接着面の製作方法を用いて構築した治療後の歯牙の全体構造を示し、インレーに用いた場合の概略構成を示す断面図である。
【発明を実施するための形態】
【００２４】
以下、本発明に係る歯科用セラミックス修復物の歯牙への接着面の製作方法を、第１実施形態〜第４実施形態に基づき、図面を参照して説明する。
【００２５】
［第１実施形態］
先ず、第１実施形態の構成について説明する。
図１は、本発明の第１実施形態の歯科用セラミックス修復物の歯牙への接着面の製作方法を用いて構築した治療後の歯牙の全体構造の概略構成を示しており、図２は、その要部を拡大して示している。
【００２６】
この第１実施形態の歯科用セラミックス修復物の歯牙への接着面の製作方法は、図１に示したように、歯牙１０の表面を薄く削って、その削った部分に、歯科用セラミックス修復物１１を接着する治療方法であるべニアに用いている。
【００２７】
本発明に係る歯科用セラミックス修復物の歯牙への接着面の製作方法は、まず、歯科用セラミックス修復物１１を、患者の歯牙１０に合う大きさに加工する。
【００２８】
そして、図２に要部を示したように、その加工された歯科用セラミックス修復物１１の内側面に、セラミックス溶剤１２を塗布した後、砂状又は球状のセラミックス粒１３，・・・を、ふりかけ配設して、図示省略の電気炉などで、焼成加工する。
【００２９】
ここで、セラミックス粒１３，・・・としては、粒径が２０〜１００ミクロンのものを用いると、歯科用セラミックス修復物１１を歯牙１０へより強固に接着することが、実験で確認された。
【００３０】
これにより、図２に示したように、積極的な機械的リテンション（維持構造）を有する接着面１４が形成される。
【００３１】
また、歯科医療現場で、この接着面１４を歯牙１０へ接着するための接着剤１５としては、レジン系の接着性セメントを使用する。
【００３２】
こうして、図１に示したように、第１実施形態の歯科用セラミックス修復物の歯牙への接着面の製作方法を用いて構築した治療後の歯牙の全体構造が構成される。
【００３３】
次に、この第１実施形態の作用効果について説明する。
【００３４】
（１）この本発明の第１実施形態の歯科用セラミックス修復物の歯牙への接着面の製作方法は、歯科用セラミックス修復物１１の内側面に、セラミックス溶剤１２を塗布した後、セラミックス粒１３，・・・を配設して焼成加工を施し、歯牙１０へ接着剤１５により接着するための接着面１４を形成する構成とされている。
（１−１）従って、歯科用セラミックス修復物１１の内側面に、セラミックス溶剤１２を塗布した後、セラミックス粒１３，・・・を配設して焼成加工を施すことによって、積極的な機械的リテンション（維持構造）ができる。
（１−２）その結果、歯科用セラミックス修復物１１の内側面に、セラミックス溶剤１２を塗布した後、セラミックス粒１３，・・・を配設して焼成加工を施すことによって、積極的な機械的リテンション（維持構造）ができるので、この機械的リテンション（維持構造）の凸凹の隙間に接着剤１５が入り込み、固まることによって、最近新しく開発された硬度が高いジルコニアなどの歯科用セラミックス修復物１１を、歯牙１０へ強固に接着することができ、脱落のおそれを大幅に低減することができる。
【００３５】
（２）また、接着剤１５には、レジン系の接着性セメントを使用する。
（２−１）従って、レジン系の接着性セメントは、歯科用セラミックス修復物１１を歯牙１０へ強固に接着するのに適している。
（２−２）その結果、レジン系の接着性セメントは、歯科用セラミックス修復物１１を歯牙１０へ強固に接着するのに適しているので、最近新しく開発された硬度が高いジルコニアなどの歯科用セラミックス修復物１１を、歯牙１０へより強固に接着することができ、脱落のおそれをより大幅に低減することができる。
【００３６】
（３）さらに、セラミックス粒１３，・・・は、粒径が２０〜１００ミクロンのものを用いる。
（３−１）従って、前記セラミックス粒１３，・・・は、粒径が２０〜１００ミクロンのものを用いると、歯科用セラミックス修復物１１を歯牙１０へより強固に接着することが、実験で確認された。
（３−２）その結果、セラミックス粒１３，・・・は、粒径が２０〜１００ミクロンのものを用いると、歯科用セラミックス修復物１１を歯牙１０へより強固に接着することが、実験で確認されたので、最近新しく開発された硬度が高いジルコニアなどの歯科用セラミックス修復物１１を、歯牙１０へ更により強固に接着することができ、脱落のおそれを更により大幅に低減することができる。
【００３７】
（４）この第１実施形態の歯科用セラミックス修復物の歯牙への接着面の製作方法では、歯科用セラミックス修復物１１を、歯牙１０の表面を薄く削って、その削った部分に接着する治療方法であるベニアに用いたものである。
（４−１）従って、歯牙の表面を歯科用セラミックス修復物１１で覆う作用もある。
（４−２）その結果、歯牙の表面を歯科用セラミックス修復物１１で覆う作用もあるので、歯牙１０の表面側を綺麗にするという効果も奏する。
【００３８】
［第２実施形態］
次に、第２実施形態について説明する。
【００３９】
なお、第１実施形態で説明した内容と同一乃至均等な部分の説明については同一符号を付して説明する。
【００４０】
図３は、本発明の第２実施形態の歯科用セラミックス修復物の歯牙への接着面の製作方法を用いて構築した治療後の歯牙の全体構造の概略構成を示している。
【００４１】
この第２実施形態の歯科用セラミックス修復物の歯牙への接着面の製作方法は、図３に示したように、歯科用セラミックス修復物１１を、歯牙１０を覆って接着する治療方法であるクラウンに用いたものである。
【００４２】
従って、上記した第１実施形態の（１−１）〜（３−１）の作用があるうえに、クラウンの歯牙１０の表面を歯科用セラミックス修復物１１で覆う作用もある。
【００４３】
その結果、上記した第１実施形態の（１−１）〜（３−１）の作用があるうえに、クラウンの歯牙１０の表面を歯科用セラミックス修復物１１で覆う作用もあるので、上記した第１実施形態の（１−２）〜（３−２）の効果を奏するうえに、クラウンの歯牙１０の表面全体を綺麗にするという効果も奏する。
【００４４】
なお、他の構成及び作用効果については、第１実施形態と略同様であるので説明を省略する。
【００４５】
［第３実施形態］
次に、第３実施形態について説明する。
【００４６】
なお、第１実施形態で説明した内容と同一乃至均等な部分の説明については同一符号を付して説明する。
【００４７】
図４は、本発明の第３実施形態の歯科用セラミックス修復物の歯牙への接着面の製作方法を用いて構築した治療後の歯牙の全体構造の概略構成を示している。
【００４８】
この第３実施形態の歯科用セラミックス修復物の歯牙への接着面の製作方法は、図４に示したように、歯科用セラミックス修復物１１を、欠損した歯牙を補う義歯１６の両側の歯牙１０ａ，１０ｂの表面に接着する治療方法であるブリッジに用いたものである。
【００４９】
従って、上記した第１実施形態の（１−１）〜（３−１）の作用があるうえに、ブリッジの欠損した歯牙を義歯１６で補うとともに、両側の歯牙１０ａ，１０ｂの表面を歯科用セラミックス修復物１１でそれぞれ覆う上記した第２実施形態の作用もある。
【００５０】
その結果、上記した第１実施形態の（１−１）〜（３−１）の作用があるうえに、ブリッジの欠損した歯牙を義歯１６で補うとともに、両側の歯牙１０ａ，１０ｂの表面を歯科用セラミックス修復物１１でそれぞれ覆う上記した第２実施形態の作用もあるので、上記した第１実施形態の（１−２）〜（３−２）の効果を奏するうえに、ブリッジの欠損した歯牙を義歯１６で補い綺麗にするとともに、支持する両側の歯牙１０ａ，１０ｂの表面全体も綺麗にするという第２実施形態の効果も奏する。
【００５１】
なお、他の構成及び作用効果については、第１実施形態と略同様であるので説明を省略する。
【００５２】
［第４実施形態］
次に、第４実施形態について説明する。
【００５３】
なお、第１実施形態で説明した内容と同一乃至均等な部分の説明については同一符号を付して説明する。
【００５４】
図５は、本発明の第２実施形態の歯科用セラミックス修復物の歯牙への接着面の製作方法を用いて構築した治療後の歯牙の全体構造の概略構成を示している。
【００５５】
この第２実施形態の歯科用セラミックス修復物の歯牙への接着面の製作方法は、図５に示したように、歯科用セラミックス修復物１１を、歯牙１０を削った後の詰め物とする治療方法であるインレーに用いたものである。
【００５６】
従って、上記した第１実施形態の（１−１）〜（３−１）の作用があるうえに、インレーの歯科用セラミックス修復物１１が歯牙１０を削った後の詰め物となる作用もある。
【００５７】
その結果、上記した第１実施形態の（１−１）〜（３−１）の作用があるうえに、インレーの歯科用セラミックス修復物１１が歯牙１０を削った後の詰め物となる作用もあるので、上記した第１実施形態の（１−２）〜（３−２）の発明の効果を奏するうえに、インレーの詰め物が歯牙１０の周囲と遜色なく綺麗にするという効果も奏する。
【００５８】
なお、他の構成及び作用効果については、第１実施形態と略同様であるので説明を省略する。
【００５９】
以上、本発明に係る歯科用セラミックス修復物の歯牙への接着面の製作方法の第１実施形態〜第４実施形態について図面を参照して詳述してきたが、具体的な構成は、これら第１実施形態〜第４実施形態に限らず、本考案の要旨を逸脱しない程度の設計的変更は、本発明に含まれる。
【００６０】
例えば、上記した第１実施形態〜第２実施形態では、接着剤１５として、レジン系の接着性セメントを使用したが、これに限定されず、他の代替品を使用して実施してもよい。
【００６１】
また、上記した第１実施形態では、歯牙１０の表面を薄く削って、その削った部分に、歯科用セラミックス修復物１１を接着するべニアに用いたが、これに限定されず、歯牙１０の表面を削らずに、その表面の部分に、歯科用セラミックス修復物１１を接着するべニアに用いて実施してもよい。
【００６２】
さらに、上記した第４実施形態では、インレーに用いた場合のみを記載したが、これに限定されず、アンレーに用いて実施してもよい。
【産業上の利用可能性】
【００６３】
本発明に係る歯科用セラミックス修復物の歯牙への接着面の製作方法は、最近新しく開発された硬度が高い歯科用セラミックス修復物を、歯牙へ強固に接着することができ、脱落のおそれを大幅に低減することができるので、産業上利用可能性を有している。
【符号の説明】
【００６４】
１０    歯牙
１０ａ  歯牙
１０ｂ  歯牙
１１    歯科用セラミックス修復物
１２    セラミックス溶剤
１３    セラミックス粒
１４    接着面
１５    接着剤
１６    義歯
【図１】
2019043921.tif 000003
【図２】
2019043921.tif 000004
【図３】
2019043921.tif 000005
【図４】
2019043921.tif 000006
【図５】
2019043921.tif 000007
【手続補正書】
【提出日】平成31年1月15日(2019.1.15)
【手続補正１】
【補正対象書類名】明細書
【補正対象項目名】全文
【補正方法】変更
【補正の内容】
【発明の詳細な説明】
【技術分野】
【０００１】
本発明は、歯牙を、歯科用セラミックス修復物を使って修復するのに利用するための歯科用セラミックス修復物の歯牙への接着面の製作方法に関するものである。
【背景技術】
【０００２】
従来から、審美歯科治療において、歯牙を、歯科用セラミックス修復物を使って修復することが行われていた。
【０００３】
この際、歯科用セラミックス修復物の歯牙への接着面の処理は、一般に、２０〜１５０ミクロンの酸化アルミナ砂を０．２５Ｍｐａ程度の空気圧で噴き付けて、さらにリン酸、フッ酸を塗布し、表面を粗造にするエッチング加工を施し、接着面積を大きくして脱落防止を図っていた。
【０００４】
しかしながら、最近新しく開発された歯科用セラミックス修復物は、硬度が高く、特に酸に強いことから、酸化アルミナ砂によるエッチング加工と酸処理では、接触面から歯科用セラミックス修復物が治療後すぐに脱落してしまうことが起こっていた。
【０００５】
特に、その中でも硬度が高いジルコニアに至っては、そのような頻度が高く、このような従来の方法は適用することさえできなかった。
【０００６】
なお、出願前に調査を行い、下記特許文献１の従来技術を発見したが、この従来技術は、本発明の課題を解決することができるものではなかった。
【先行技術文献】
【特許文献】
【０００７】
【特許文献１】特開２０１４−１６１５２６号公報
【発明の概要】
【発明が解決しようとする課題】
【０００８】
本発明は、以上のような従来の状況を鑑みてなされたものであって、その課題は、最近新しく開発された硬度が高い歯科用セラミックス修復物を、歯牙へ強固に接着することができ、脱落のおそれを大幅に低減することができる歯科用セラミックス修復物の歯牙への接着面の製作方法を提供することにある。
【課題を解決するための手段】
【０００９】
前記課題を解決するために、請求項１記載の発明にあっては、歯科用セラミックス修復物の歯牙との接触面に、セラミックス溶剤を塗布した後、粒径が２０〜１００ミクロンのセラミックス粒を配設して焼成加工を施し、歯牙へ接着剤により接着するための凹凸を有する接触面を形成することを特徴とする。
前記セラミックス粒は、粒径が２０〜１００ミクロンのものを用いると、歯科用セラミックス修復物を歯牙へより強固に接着することが、実験で確認された。
従って、歯科用セラミックス修復物の内側面に、セラミックス溶剤を塗布した後、セラミックス粒を配設して焼成加工を施すことによって、積極的な機械的リテンション（維持構造）ができる。
【００１０】
請求項２記載の発明にあっては、前記接着剤には、レジン系の接着性セメントを使用することを特徴とする。
従って、レジン系の接着性セメントは、歯科用セラミックス修復物を歯牙へ強固に接着するのに適している。
【００１１】
請求項３記載の発明にあっては、前記歯科用セラミックス修復物を、歯牙の表面の部分に接着するベニアに用いることを特徴とする。
従って、請求項１及び２の作用があるうえに、ベニアの歯牙の表面を前記歯科用セラミックス修復物で覆う作用もある。
【００１２】
請求項４記載の発明にあっては、前記歯科用セラミックス修復物を、歯牙を覆って接着するクラウンに用いることを特徴とする。
従って、請求項１及び２に記載の発明の作用があるうえに、クラウンの歯牙の表面を前記歯科用セラミックス修復物で覆う作用もある。
【００１３】
請求項５記載の発明にあっては、前記歯科用セラミックス修復物を、欠損した歯牙を補う義歯の両側の歯牙の表面に接着するブリッジに用いることを特徴とする。
従って、請求項１及び２に記載の発明の作用があるうえに、ブリッジの欠損した歯牙を義歯で補うとともに、両側の歯牙の表面を前記歯科用セラミックス修復物で覆う作用もある。
【００１４】
請求項６記載の発明にあっては、前記歯科用セラミックス修復物を、歯牙を削った後の詰め物とするインレー又はアンレーに用いることを特徴とする。
従って、請求項１乃至３に記載の発明の作用があるうえに、インレー又はアンレーの前記歯科用セラミックス修復物が歯牙を削った後の詰め物となる作用もある。
【発明の効果】
【００１５】
請求項１記載の歯科用セラミックス修復物の歯牙への接着面の製作方法にあっては、歯科用セラミックス修復物の歯牙との接触面に、セラミックス溶剤を塗布した後、粒径が２０〜１００ミクロンのセラミックス粒を配設して焼成加工を施し、歯牙へ接着剤により接着するための凹凸を有する接触面を形成する
従って、歯科用セラミックス修復物の内側面に、セラミックス溶剤を塗布した後、セラミックス粒を配設して焼成加工を施すことによって、積極的な機械的リテンション（維持構造）ができる。
その結果、歯科用セラミックス修復物の歯牙との接触面に、セラミックス溶剤を塗布した後、セラミックス粒を配設して焼成加工を施すことによって、積極的な機械的リテンション（維持構造）ができるので、この機械的リテンション（維持構造）の凸凹の隙間に前記接着剤が入り込み、固まることによって、最近新しく開発された硬度が高いジルコニアなどの歯科用セラミックス修復物を、歯牙へ強固に接着することができ、脱落のおそれを大幅に低減することができる。
【００１６】
請求項２記載の歯科用セラミックス修復物の歯牙への接着面の製作方法にあっては、前記接着剤には、レジン系の接着性セメントを使用する。
従って、レジン系の接着性セメントは、歯科用セラミックス修復物を歯牙へ強固に接着するのに適している。
その結果、レジン系の接着性セメントは、歯科用セラミックス修復物を歯牙へ強固に接着するのに適しているので、最近新しく開発された硬度が高いジルコニアなどの歯科用セラミックス修復物を、歯牙へより強固に接着することができ、脱落のおそれをより大幅に低減することができる。
【００１７】
請求項３記載の歯科用セラミックス修復物の歯牙への接着面の製作方法にあっては、前記歯科用セラミックス修復物を、歯牙の表面の部分に接着するベニアに用いる。
従って、請求項１及び２に記載の発明の作用があるうえに、ベニアの歯牙の表面を前記歯科用セラミックス修復物で覆う作用もある。
【００１８】
その結果、請求項１及び２に記載の発明の作用があるうえに、ベニアの歯牙の表面を前記歯科用セラミックス修復物で覆う作用もあるので、請求項１乃至３に記載の発明の効果を奏するうえに、べニアの歯牙の表面側を綺麗にするという効果も奏する。
【００１９】
請求項４記載の歯科用セラミックス修復物の歯牙への接着面の製作方法にあっては、前記歯科用セラミックス修復物を、歯牙を覆って接着するクラウンに用いる。
従って、請求項１及び２に記載の発明の作用があるうえに、クラウンの歯牙の表面を前記歯科用セラミックス修復物で覆う作用もある。
その結果、請求項１及び２に記載の発明の作用があるうえに、クラウンの歯牙の表面を前記歯科用セラミックス修復物で覆う作用もあるので、請求項１乃至３に記載の発明の効果を奏するうえに、クラウンの歯牙の表面全体を綺麗にするという効果も奏する。
【００２０】
請求項５記載の歯科用セラミックス修復物の歯牙への接着面の製作方法にあっては、前記歯科用セラミックス修復物を、欠損した歯牙を補う義歯の両側の歯牙の表面に接着するブリッジに用いる。
従って、請求項１及び２に記載の発明の作用があるうえに、ブリッジの欠損した歯牙を義歯で補うとともに、両側の歯牙の表面を前記歯科用セラミックス修復物で覆う作用もある。
その結果、請求項１及び２に記載の発明の作用があるうえに、ブリッジの欠損した歯牙を義歯で補うとともに、両側の歯牙の表面を前記歯科用セラミックス修復物で覆う作用もあるので、請求項１及び２に記載の発明の効果を奏するうえに、ブリッジの欠損した歯牙を義歯で補い綺麗にするとともに、支持する両側の歯牙の表面も綺麗にするという効果も奏する。
【００２１】
請求項６記載の歯科用セラミックス修復物の歯牙への接着面の製作方法にあっては、前記歯科用セラミックス修復物を、歯牙を削った後の詰め物とするインレー又はアンレーに用いる。
従って、請求項１及び２に記載の発明の作用があるうえに、インレー又はアンレーの前記歯科用セラミックス修復物が歯牙を削った後の詰め物となる作用もある。
その結果、請求項１及び２に記載の発明の作用があるうえに、インレー又はアンレーの前記歯科用セラミックス修復物が歯牙を削った後の詰め物となる作用もあるので、請求項１乃至３に記載の発明の効果を奏するうえに、インレー又はアンレーの詰め物が歯牙の周囲と遜色なく綺麗にするという効果も奏する。
【図面の簡単な説明】
【００２２】
【図１】図１は、本発明の第１実施形態の歯科用セラミックス修復物の歯牙への接着面の製作方法を用いて構築した治療後の歯牙の全体構造を示し、べニアに用いた場合の概略構成を示す断面図である。
【図２】図２は、本発明の第１実施形態〜第４実施形態の要部を拡大して示す拡大図である。
【図３】図３は、本発明の第２実施形態の歯科用セラミックス修復物の歯牙への接着面の製作方法を用いて構築した治療後の歯牙の全体構造を示し、クラウンに用いた場合の概略構成を示す断面図である。
【図４】図４は、第３実施形態の歯科用セラミックス修復物の歯牙への接着面の製作方法を用いて構築した治療後の歯牙の全体構造を示し、ブリッジに用いた場合の概略構成を示す正面図である。
【図５】図５は、第４実施形態の歯科用セラミックス修復物の歯牙への接着面の製作方法を用いて構築した治療後の歯牙の全体構造を示し、インレーに用いた場合の概略構成を示す断面図である。
【発明を実施するための形態】
【００２３】
以下、本発明に係る歯科用セラミックス修復物の歯牙への接着面の製作方法を、第１実施形態〜第４実施形態に基づき、図面を参照して説明する。
【００２４】
［第１実施形態］
先ず、第１実施形態の構成について説明する。
図１は、本発明の第１実施形態の歯科用セラミックス修復物の歯牙への接着面の製作方法を用いて構築した治療後の歯牙の全体構造の概略構成を示しており、図２は、その要部を拡大して示している。
【００２５】
この第１実施形態の歯科用セラミックス修復物の歯牙への接着面の製作方法は、図１に示したように、歯牙１０の表面を薄く削って、その削った部分に、歯科用セラミックス修復物１１を接着する治療方法であるべニアに用いている。
【００２６】
本発明に係る歯科用セラミックス修復物の歯牙への接着面の製作方法は、まず、歯科用セラミックス修復物１１を、患者の歯牙１０に合う大きさに加工する。
【００２７】
そして、図２に要部を示したように、その加工された歯科用セラミックス修復物１１の内側面に、セラミックス溶剤１２を塗布した後、砂状又は球状のセラミックス粒１３，・・・を、ふりかけ配設して、図示省略の電気炉などで、焼成加工する。
【００２８】
ここで、セラミックス粒１３，・・・としては、粒径が２０〜１００ミクロンのものを用いると、歯科用セラミックス修復物１１を歯牙１０へより強固に接着することが、実験で確認された。
【００２９】
これにより、図２に示したように、積極的な機械的リテンション（維持構造）を有する接着面１４が形成される。
【００３０】
また、歯科医療現場で、この接着面１４を歯牙１０へ接着するための接着剤１５としては、レジン系の接着性セメントを使用する。
【００３１】
こうして、図１に示したように、第１実施形態の歯科用セラミックス修復物の歯牙への接着面の製作方法を用いて構築した治療後の歯牙の全体構造が構成される。
【００３２】
次に、この第１実施形態の作用効果について説明する。
【００３３】
（１）この本発明の第１実施形態の歯科用セラミックス修復物の歯牙への接着面の製作方法は、歯科用セラミックス修復物１１の内側面に、セラミックス溶剤１２を塗布した後、セラミックス粒１３，・・・を配設して焼成加工を施し、歯牙１０へ接着剤１５により接着するための接着面１４を形成する構成とされている。
（１−１）従って、歯科用セラミックス修復物１１の内側面に、セラミックス溶剤１２を塗布した後、セラミックス粒１３，・・・を配設して焼成加工を施すことによって、積極的な機械的リテンション（維持構造）ができる。
（１−２）その結果、歯科用セラミックス修復物１１の内側面に、セラミックス溶剤１２を塗布した後、セラミックス粒１３，・・・を配設して焼成加工を施すことによって、積極的な機械的リテンション（維持構造）ができるので、この機械的リテンション（維持構造）の凸凹の隙間に接着剤１５が入り込み、固まることによって、最近新しく開発された硬度が高いジルコニアなどの歯科用セラミックス修復物１１を、歯牙１０へ強固に接着することができ、脱落のおそれを大幅に低減することができる。
【００３４】
（２）また、接着剤１５には、レジン系の接着性セメントを使用する。
（２−１）従って、レジン系の接着性セメントは、歯科用セラミックス修復物１１を歯牙１０へ強固に接着するのに適している。
（２−２）その結果、レジン系の接着性セメントは、歯科用セラミックス修復物１１を歯牙１０へ強固に接着するのに適しているので、最近新しく開発された硬度が高いジルコニアなどの歯科用セラミックス修復物１１を、歯牙１０へより強固に接着することができ、脱落のおそれをより大幅に低減することができる。
【００３５】
（３）さらに、セラミックス粒１３，・・・は、粒径が２０〜１００ミクロンのものを用いる。
（３−１）従って、前記セラミックス粒１３，・・・は、粒径が２０〜１００ミクロンのものを用いると、歯科用セラミックス修復物１１を歯牙１０へより強固に接着することが、実験で確認された。
（３−２）その結果、セラミックス粒１３，・・・は、粒径が２０〜１００ミクロンのものを用いると、歯科用セラミックス修復物１１を歯牙１０へより強固に接着することが、実験で確認されたので、最近新しく開発された硬度が高いジルコニアなどの歯科用セラミックス修復物１１を、歯牙１０へ更により強固に接着することができ、脱落のおそれを更により大幅に低減することができる。
【００３６】
（４）この第１実施形態の歯科用セラミックス修復物の歯牙への接着面の製作方法では、歯科用セラミックス修復物１１を、歯牙１０の表面を薄く削って、その削った部分に接着する治療方法であるベニアに用いたものである。
（４−１）従って、歯牙の表面を歯科用セラミックス修復物１１で覆う作用もある。
（４−２）その結果、歯牙の表面を歯科用セラミックス修復物１１で覆う作用もあるので、歯牙１０の表面側を綺麗にするという効果も奏する。
【００３７】
［第２実施形態］
次に、第２実施形態について説明する。
【００３８】
なお、第１実施形態で説明した内容と同一乃至均等な部分の説明については同一符号を付して説明する。
【００３９】
図３は、本発明の第２実施形態の歯科用セラミックス修復物の歯牙への接着面の製作方法を用いて構築した治療後の歯牙の全体構造の概略構成を示している。
【００４０】
この第２実施形態の歯科用セラミックス修復物の歯牙への接着面の製作方法は、図３に示したように、歯科用セラミックス修復物１１を、歯牙１０を覆って接着する治療方法であるクラウンに用いたものである。
【００４１】
従って、上記した第１実施形態の（１−１）〜（３−１）の作用があるうえに、クラウンの歯牙１０の表面を歯科用セラミックス修復物１１で覆う作用もある。
【００４２】
その結果、上記した第１実施形態の（１−１）〜（３−１）の作用があるうえに、クラウンの歯牙１０の表面を歯科用セラミックス修復物１１で覆う作用もあるので、上記した第１実施形態の（１−２）〜（３−２）の効果を奏するうえに、クラウンの歯牙１０の表面全体を綺麗にするという効果も奏する。
【００４３】
なお、他の構成及び作用効果については、第１実施形態と略同様であるので説明を省略する。
【００４４】
［第３実施形態］
次に、第３実施形態について説明する。
【００４５】
なお、第１実施形態で説明した内容と同一乃至均等な部分の説明については同一符号を付して説明する。
【００４６】
図４は、本発明の第３実施形態の歯科用セラミックス修復物の歯牙への接着面の製作方法を用いて構築した治療後の歯牙の全体構造の概略構成を示している。
【００４７】
この第３実施形態の歯科用セラミックス修復物の歯牙への接着面の製作方法は、図４に示したように、歯科用セラミックス修復物１１を、欠損した歯牙を補う義歯１６の両側の歯牙１０ａ，１０ｂの表面に接着する治療方法であるブリッジに用いたものである。
【００４８】
従って、上記した第１実施形態の（１−１）〜（３−１）の作用があるうえに、ブリッジの欠損した歯牙を義歯１６で補うとともに、両側の歯牙１０ａ，１０ｂの表面を歯科用セラミックス修復物１１でそれぞれ覆う上記した第２実施形態の作用もある。
【００４９】
その結果、上記した第１実施形態の（１−１）〜（３−１）の作用があるうえに、ブリッジの欠損した歯牙を義歯１６で補うとともに、両側の歯牙１０ａ，１０ｂの表面を歯科用セラミックス修復物１１でそれぞれ覆う上記した第２実施形態の作用もあるので、上記した第１実施形態の（１−２）〜（３−２）の効果を奏するうえに、ブリッジの欠損した歯牙を義歯１６で補い綺麗にするとともに、支持する両側の歯牙１０ａ，１０ｂの表面全体も綺麗にするという第２実施形態の効果も奏する。
【００５０】
なお、他の構成及び作用効果については、第１実施形態と略同様であるので説明を省略する。
【００５１】
［第４実施形態］
次に、第４実施形態について説明する。
【００５２】
なお、第１実施形態で説明した内容と同一乃至均等な部分の説明については同一符号を付して説明する。
【００５３】
図５は、本発明の第２実施形態の歯科用セラミックス修復物の歯牙への接着面の製作方法を用いて構築した治療後の歯牙の全体構造の概略構成を示している。
【００５４】
この第２実施形態の歯科用セラミックス修復物の歯牙への接着面の製作方法は、図５に示したように、歯科用セラミックス修復物１１を、歯牙１０を削った後の詰め物とする治療方法であるインレーに用いたものである。
【００５５】
従って、上記した第１実施形態の（１−１）〜（３−１）の作用があるうえに、インレーの歯科用セラミックス修復物１１が歯牙１０を削った後の詰め物となる作用もある。
【００５６】
その結果、上記した第１実施形態の（１−１）〜（３−１）の作用があるうえに、インレーの歯科用セラミックス修復物１１が歯牙１０を削った後の詰め物となる作用もあるので、上記した第１実施形態の（１−２）〜（３−２）の発明の効果を奏するうえに、インレーの詰め物が歯牙１０の周囲と遜色なく綺麗にするという効果も奏する。
【００５７】
なお、他の構成及び作用効果については、第１実施形態と略同様であるので説明を省略する。
【００５８】
以上、本発明に係る歯科用セラミックス修復物の歯牙への接着面の製作方法の第１実施形態〜第４実施形態について図面を参照して詳述してきたが、具体的な構成は、これら第１実施形態〜第４実施形態に限らず、本考案の要旨を逸脱しない程度の設計的変更は、本発明に含まれる。
【００５９】
例えば、上記した第１実施形態〜第２実施形態では、接着剤１５として、レジン系の接着性セメントを使用したが、これに限定されず、他の代替品を使用して実施してもよい。
【００６０】
また、上記した第１実施形態では、歯牙１０の表面を薄く削って、その削った部分に、歯科用セラミックス修復物１１を接着するべニアに用いたが、これに限定されず、歯牙１０の表面を削らずに、その表面の部分に、歯科用セラミックス修復物１１を接着するべニアに用いて実施してもよい。
【００６１】
さらに、上記した第４実施形態では、インレーに用いた場合のみを記載したが、これに限定されず、アンレーに用いて実施してもよい。
【産業上の利用可能性】
【００６２】
本発明に係る歯科用セラミックス修復物の歯牙への接着面の製作方法は、最近新しく開発された硬度が高い歯科用セラミックス修復物を、歯牙へ強固に接着することができ、脱落のおそれを大幅に低減することができるので、産業上利用可能性を有している。
【符号の説明】
【００６３】
１０    歯牙
１０ａ  歯牙
１０ｂ  歯牙
１１    歯科用セラミックス修復物
１２    セラミックス溶剤
１３    セラミックス粒
１４    接着面
１５    接着剤
１６    義歯
【手続補正２】
【補正対象書類名】特許請求の範囲
【補正対象項目名】全文
【補正方法】変更
【補正の内容】
【特許請求の範囲】
【請求項１】
歯科用セラミックス修復物の歯牙との接触面に、セラミックス溶剤を塗布した後、粒径が２０〜１００ミクロンのセラミックス粒を配設して焼成加工を施し、歯牙へ接着剤により接着するための凹凸を有する接触面を形成することを特徴とする歯科用セラミックス修復物の歯牙への接着面の製作方法。
【請求項２】
前記接着剤には、レジン系の接着性セメントを使用することを特徴とする請求項１記載の歯科用セラミックス修復物の歯牙への接着面の製作方法。
【請求項３】
前記歯科用セラミックス修復物を、歯牙の表面の部分に接着するベニアに用いることを特徴とする請求項１乃至２のいずれか１項に記載の歯科用セラミックス修復物の歯牙への接着面の製作方法。
【請求項４】
前記歯科用セラミックス修復物を、歯牙を覆って接着するクラウンに用いることを特徴とする請求項１乃至２のいずれか１項に記載の歯科用セラミックス修復物の歯牙への接着面の製作方法。
【請求項５】
前記歯科用セラミックス修復物を、欠損した歯牙を補う義歯の両側の歯牙の表面に接着するブリッジに用いることを特徴とする請求項１乃至２のいずれか１項に記載の歯科用セラミックス修復物の歯牙への接着面の製作方法。
【請求項６】
前記歯科用セラミックス修復物を、歯牙を削った後の詰め物とするインレー又はアンレーに用いることを特徴とする請求項１乃至２のいずれか１項に記載の歯科用セラミックス修復物の歯牙への接着面の製作方法。